(57)【要約】【課題】柔軟性、機械物性、耐傷性、耐摩耗性、及び低温特性に優れた熱可塑性エラストマー組成物を提供すること。【解決手段】（Ａ）エチレン単位と炭素数３〜２０のα−オレフィン単位とを含む、エチレン・α−オレフィン共重合体と、（Ｂ）共役ジエン単量体単位とビニル芳香族単量体単位とを主体とする水添共重合体ブロックを少なくとも１つ有する共重合体と、の合計１００質量部に対し、（Ｃ）共役ジエン単量体単位ブロックとビニル芳香族単量体単位ブロックとをそれぞれ少なくとも１つずつ有するブロック共重合体の水素添加物５〜７０質量部と、（Ｄ）オレフィン系樹脂２０〜１５０質量部と、を含み、前記（Ａ）と前記（Ｂ）との質量比（（Ａ）／（Ｂ））が、２０／８０〜７５／２５である、架橋された熱可塑性エラストマー組成物。【特許請求の範囲】
【請求項１】
（Ａ）エチレン単位と炭素数３〜２０のα−オレフィン単位とを含む、エチレン・α−オレフィン共重合体と、（Ｂ）共役ジエン単量体単位とビニル芳香族単量体単位とを主体とする水添共重合体ブロックを少なくとも１つ有する共重合体と、の合計１００質量部に対し、
（Ｃ）共役ジエン単量体単位ブロックとビニル芳香族単量体単位ブロックとをそれぞれ少なくとも１つずつ有するブロック共重合体の水素添加物５〜７０質量部と、
（Ｄ）オレフィン系樹脂２０〜１５０質量部と、を含み、
前記（Ａ）と前記（Ｂ）との質量比（（Ａ）／（Ｂ））が、２０／８０〜７５／２５である、架橋された熱可塑性エラストマー組成物。
【請求項２】
前記（Ｂ）中のビニル芳香族単量体単位の含有量が、３０〜９０質量％である請求項１に記載の熱可塑性エラストマー組成物。
【請求項３】
前記（Ｂ）が、さらに、ビニル芳香族単量体単位を主体とするブロックを５〜５０質量％含有する請求項１又は２に記載の熱可塑性エラストマー組成物。
【請求項４】
前記（Ｂ）のｔａｎδピーク温度の少なくとも１つが、−２５〜４０℃に存在する、請求項１〜３のいずれか一項に記載の熱可塑性エラストマー組成物。
【請求項５】
前記（Ｃ）中のビニル芳香族単量体単位の含有量が、２０〜８０質量％である請求項１〜４のいずれか一項に記載の熱可塑性エラストマー組成物。
【請求項６】
前記（Ａ）と前記（Ｂ）との質量比（（Ａ）／（Ｂ））が、２５／７５〜６０／４０である請求項１〜５のいずれか一項に記載の熱可塑性エラストマー組成物。
【請求項７】
前記（Ａ）と前記（Ｂ）の合計１００質量部に対する前記（Ｃ）の含有量が、１０〜５０質量部である請求項１〜６のいずれか一項に記載の熱可塑性エラストマー組成物。
【請求項８】
（Ｃ）のブロック共重合体の水素添加物として、（Ｃ−１）ビニル芳香族単量体単位ブロックの含有量が２０質量％以上５０質量％以下である水素添加物と、（Ｃ−２）ビニル芳香族単量体単位ブロックの含有量が５０質量％を超えて８０質量％以下である水素添加物と、の少なくとも２種以上のブロック共重合体の水素添加物を併用する、請求項１〜７いずれか一項に記載の熱可塑性エラストマー組成物。
【請求項９】
前記（Ｄ）が、プロピレン系樹脂である請求項１〜８のいずれか一項に記載の熱可塑性エラストマー組成物。
【請求項１０】
（Ｅ）軟化剤を、さらに含有する請求項１〜９のいずれか一項に記載の熱可塑性エラストマー組成物。
【請求項１１】
架橋剤により架橋されている、請求項１〜１０のいずれか一項に記載の熱可塑性エラストマー組成物。
【請求項１２】
ＪＩＳ−Ａ硬度が６０〜９０の範囲である、請求項1〜１１のいずれか一項に記載の熱可塑性エラストマー組成物。
【請求項１３】
−３０℃での引張伸度が８０％以上である、請求項1〜１２のいずれか一項に記載の熱可塑性エラストマー組成物。
【発明の詳細な説明】
【技術分野】
【０００１】
本発明は、熱可塑性エラストマー組成物に関する。より詳しくは、オレフィン系熱可塑性エラストマー組成物に関する。
【背景技術】
【０００２】
ポリプロピレン（ＰＰ）等のラジカル架橋性がない樹脂と、ラジカル架橋性エラストマーと、をラジカル開始剤の存在下、押出機中で溶融混練させながら架橋する、いわゆる動的架橋による熱可塑性エラストマー組成物は、機械部品等に広く使用されている。このようなゴム系組成物として、エチレン−プロピレン−ジエンゴム（ＥＰＤＭ）を用いたオレフィン系エラストマー組成物等が知られている（特許文献１、特許文献２参照）。また、水素添加ゴムを動的架橋させた組成物も知られている（特許文献３、特許文献４参照）。さらには、オレフィン系樹脂とビニル芳香族化合物と共役ジエン化合物の共重合体の水添物を用いた熱可塑性エラストマー組成物が開示されている(特許文献５、特許文献６参照)。
【先行技術文献】
【特許文献】
【０００３】
【特許文献１】特開平８−１２０１２７号公報
【特許文献２】特開平９−１３７００１号公報
【特許文献３】特許第２７３７２５１号公報
【特許文献４】特開２００４−６７７９８号公報
【特許文献５】特開２００１−４９０５１号公報
【特許文献６】特開２００５−８９６５６号公報
【発明の概要】
【発明が解決しようとする課題】
【０００４】
しかしながら、エチレン−プロピレン−ジエンゴム（ＥＰＤＭ）により製造されたオレフィン系エラストマー組成物は、耐傷性、耐摩耗性が十分ではない。また、水素添加ゴムを用いて動的架橋させた組成物は、低温特性が十分ではない。さらに、熱可塑性エラストマー組成物には、機械物性、耐傷性、耐摩耗性に優れるだけでなく、柔軟性や低温特性にも優れていることが望まれている。【０００５】
本発明は、上記現状に鑑み、柔軟性、機械物性、耐傷性、耐摩耗性、及び低温特性に優れた熱可塑性エラストマー組成物を提供することを主な目的とするものである。
【課題を解決するための手段】
【０００６】
本発明者等は、上記課題を解決すべく鋭意検討した結果、（Ａ）エチレン単位と炭素数３〜２０のα−オレフィン単位とを含む、エチレン・α−オレフィン共重合体と、（Ｂ）共役ジエン単量体単位とビニル芳香族単量体単位とを主体とする水添共重合体ブロックを少なくとも１つ有する共重合体と、（Ｃ）共役ジエン単量体単位ブロックとビニル芳香族単量体単位ブロックとをそれぞれ少なくとも１つずつ有するブロック共重合体の水素添加物と、（Ｄ）オレフィン系樹脂と、を所定量含有する熱可塑性エラストマー組成物とすることにより、上記課題を解決し得ることを見出し、本発明を完成させるに至った。【０００７】
即ち、本発明の熱可塑性エラストマー組成物は、以下の通りである。
〔１〕
（Ａ）エチレン単位と炭素数３〜２０のα−オレフィン単位とを含む、エチレン・α−オレフィン共重合体と、（Ｂ）共役ジエン単量体単位とビニル芳香族単量体単位とを主体とする水添共重合体ブロックを少なくとも１つ有する共重合体と、の合計１００質量部に対し、
（Ｃ）共役ジエン単量体単位ブロックとビニル芳香族単量体単位ブロックとをそれぞれ少なくとも１つずつ有するブロック共重合体の水素添加物５〜７０質量部と、
（Ｄ）オレフィン系樹脂２０〜１５０質量部と、を含み、
前記（Ａ）と前記（Ｂ）との質量比（（Ａ）／（Ｂ））が、２０／８０〜７５／２５である、架橋された熱可塑性エラストマー組成物。
〔２〕
前記（Ｂ）中のビニル芳香族単量体単位の含有量が、３０〜９０質量％である〔１〕に記載の熱可塑性エラストマー組成物。
〔３〕
前記（Ｂ）が、さらに、ビニル芳香族単量体単位を主体とするブロックを５〜５０質量％含有する〔１〕又は〔２〕に記載の熱可塑性エラストマー組成物。
〔４〕
前記（Ｂ）のｔａｎδピーク温度の少なくとも１つが、−２５〜４０℃に存在する、〔１〕〜〔３〕のいずれか一項に記載の熱可塑性エラストマー組成物。
〔５〕
前記（Ｃ）中のビニル芳香族単量体単位の含有量が、２０〜８０質量％である〔１〕〜〔４〕のいずれか一項に記載の熱可塑性エラストマー組成物。
〔６〕
前記（Ａ）と前記（Ｂ）との質量比（（Ａ）／（Ｂ））が、２５／７５〜６０／４０である〔１〕〜〔５〕のいずれか一項に記載の熱可塑性エラストマー組成物。
〔７〕
前記（Ａ）と前記（Ｂ）の合計１００質量部に対する前記（Ｃ）の含有量が、１０〜５０質量部である〔１〕〜〔６〕のいずれか一項に記載の熱可塑性エラストマー組成物。
〔８〕
（Ｃ）のブロック共重合体の水素添加物として、（Ｃ−１）ビニル芳香族単量体単位ブロックの含有量が２０質量％以上５０質量％以下である水素添加物と、（Ｃ−２）ビニル芳香族単量体単位ブロックの含有量が５０質量％を超えて８０質量％以下である水素添加物と、の少なくとも２種以上のブロック共重合体の水素添加物を併用する、〔１〕〜〔７〕いずれか一項に記載の熱可塑性エラストマー組成物。
〔９〕
前記（Ｄ）が、プロピレン系樹脂である〔１〕〜〔８〕のいずれか一項に記載の熱可塑性エラストマー組成物。
〔１０〕
（Ｅ）軟化剤を、さらに含有する〔１〕〜〔９〕のいずれか一項に記載の熱可塑性エラストマー組成物。
〔１１〕
架橋剤により架橋されている、〔１〕〜〔１０〕のいずれか一項に記載の熱可塑性エラストマー組成物。
〔１２〕
ＪＩＳ−Ａ硬度が６０〜９０の範囲である、〔１〕〜〔１１〕のいずれか一項に記載の熱可塑性エラストマー組成物。
〔１３〕
−３０℃での引張伸度が８０％以上である、〔１〕〜〔１２〕のいずれか一項に記載の熱可塑性エラストマー組成物。
【発明の効果】
【０００８】
本発明によれば、柔軟性、機械物性、耐傷性、耐摩耗性、及び低温特性に優れた熱可塑性エラストマー組成物を提供できる。
【発明を実施するための形態】
【０００９】
以下、本発明を実施するための形態（以下、単に「本実施の形態」という。）について詳細に説明する。以下の本実施の形態は、本発明を説明するための例示であり、本発明を以下の内容に限定する趣旨ではない。本発明は、その要旨の範囲内で適宜に変形して実施できる。
【００１０】
本実施の形態発明の熱可塑性エラストマー組成物は、
（Ａ）エチレン単位と炭素数３〜２０のα−オレフィン単位とを含むエチレン・α−オレフィン共重合体と、（Ｂ）共役ジエン単量体単位とビニル芳香族単量体単位とを主体とする水添共重合体ブロックを少なくとも１つ有する共重合体と、の合計１００質量部に対し、
（Ｃ）共役ジエン単量体単位ブロックとビニル芳香族単量体単位ブロックとをそれぞれ少なくとも１つずつ有するブロック共重合体の水素添加物５〜７０質量部と、
（Ｄ）オレフィン系樹脂２０〜１５０質量部と、を含み、
前記（Ａ）と前記（Ｂ）との質量比（（Ａ）／（Ｂ））が、２０／８０〜７５／２５である、架橋されたオレフィン系エラストマー組成物である。
【００１１】
（Ａ）成分
（Ａ）成分は、エチレン単位と炭素数３〜２０のα−オレフィン単位とを含むエチレン・α−オレフィン共重合体である。（Ａ）成分は、エチレン及び炭素数３〜２０のα−オレフィンを少なくとも共重合させることで得ることができる。炭素数３〜２０のα−オレフィンとしては、例えば、プロピレン、ブテン−１、ペンテン−１、ヘキセン−１、４−メチルペンテン−１、ヘプテン−１、オクテン−１、ノネン−１、デセン−１、ウンデセン−１、ドデセン−１等が挙げられる。これらの中で、柔軟性付与の観点から、炭素数３〜１２のα−オレフィンが好ましく、プロピレン、ブテン−１、オクテン−１がより好ましい。
【００１２】
（Ａ）成分には、必要に応じて、不飽和結合を有する単量体を共重合させることができる。不飽和結合を有する単量体としては、例えば、ブタジエン、イソプレン等の共役ジオレフィン、１、４−ヘキサジエン等の非共役ジオレフィン；ジシクロペンタジエン、ノルボルネン誘導体等の環状ジエン化合物；及びアセチレン類が好ましい。これらの中でも、柔軟性の観点から、エチリデンノルボルネン（ＥＮＢ）、ジシクロペンタジエン（ＤＣＰ）がより好ましい。
【００１３】
（Ａ）成分の１００℃で測定したムーニー粘度（ＭＬ）は、特に限定されないが、架橋反応性及び組成物の柔軟性の観点から、２０〜１５０ＭＬが好ましく、５０〜１２０ＭＬがより好ましい。
【００１４】
（Ａ）成分の製造には、メタロセン系触媒を用いることが好ましい。一般に、メタロセン系触媒は、チタン、ジルコニウム等のＩＶ族金属のシクロペンタジエニル誘導体と助触媒とからなる。メタロセン系触媒としては、特に限定されず、公知のものを用いることができる。メタロセン系触媒は、重合触媒として高活性であるだけでなく、チーグラー系触媒と比較して、得られる共重合体の分子量分布を狭くすることができ、共重合体中のコモノマーである炭素数３〜２０のα−オレフィンの分布を均一にすることができる。
【００１５】
（Ａ）成分におけるα−オレフィンの共重合比率は、特に限定されないが、１〜６０質量％であることが好ましく、１０〜５０質量％であることがより好ましく、２０〜４５質量％であることがさらに好ましい。α−オレフィンの共重合比率を上記範囲とすることで、熱可塑性エラストマー組成物の機械的強度（引張強度等）と柔軟性をさらに向上させることができる。
【００１６】
（Ａ）成分の密度は、特に限定されないが、０．８〜０．９ｇ／ｃｍ３の範囲にあることが好ましい。この範囲の密度を有する（Ａ）成分を用いることにより、柔軟性がさらに優れた熱可塑性エラストマー組成物を得ることができる。
【００１７】
（Ａ）成分の構造は、特に限定されないが、長鎖分岐を有することが好ましい。ここで、長鎖分岐とは、炭素数3以上の分岐であるものをいう。長鎖分岐を有することで、機械的強度を落とさずに、共重合されているα−オレフィンの共重合比率（質量％）に比して、密度をより小さくすることが可能となる。その結果、より低密度、より高強度の熱可塑性エラストマー組成物を得ることができる。長鎖分岐を有するオレフィン系エラストマーとしては、特に限定されず、例えば、米国特許第５２７８２７２号明細書等に記載されているオレフィン系エラストマーを用いることができる。
【００１８】
（Ａ）成分は、室温以上の温度範囲に示差走査熱量測定（ＤＳＣ）の融点ピークを有することが好ましい。（Ａ）成分が室温以上の温度範囲に融点ピークを有することで、融点以下の温度範囲での形態安定性に優れ、かつ取扱い性に優れ、ベタツキも少ない熱可塑性エラストマーとすることができる。
【００１９】
（Ａ）成分のメルトインデックスは、０．０１〜１００ｇ／１０分（１９０℃、２．１６ｋｇ荷重（０．２１２Ｐａ）、ＡＳＴＭ  Ｄ１２３８に準拠。）の範囲であることが好ましく、０．２〜１０ｇ／１０分の範囲であることがより好ましい。上記範囲内のメルトインデックスとすることで、流動性と機械的強度のバランス特性がより優れた熱可塑性エラストマーとすることができる。
【００２０】
（Ｂ）成分
（Ｂ）成分は、共役ジエン単量体単位とビニル芳香族単量体単位を主体とする水添共重合体ブロックを少なくとも一つ有する共重合体である。本実施の形態において、共重合体を構成する各単量体単位の命名は、該単量体単位が由来する単量体の命名に従っている。例えば、「ビニル芳香族単量体単位」とは、単量体であるビニル芳香族化合物を重合した結果生ずる、重合体の構成単位を意味し、その構造は、置換ビニル基に由来する置換エチレン基の二つの炭素が結合部位となっている分子構造である。また、「共役ジエン単量体単位」とは、単量体である共役ジエンを重合した結果生ずる、重合体の構成単位を意味し、その構造は、共役ジエン単量体に由来するオレフィンの二つの炭素が結合部位となっている分子構造である。
【００２１】
本実施の形態において、「主体とする」とは、共重合体中、単量体単位を６０質量％以上含有することを意味し、単量体単位を８０質量％以上含有することが好ましく、９０質量％以上含有することがより好ましく、９５質量％以上含有することがさらに好ましい。
【００２２】
本実施の形態において、ビニル芳香族単量体とは、例えば、スチレン、α−メチルスチレン、ｐ−メチルスチレン、ジビニルベンゼン、１，１−ジフェニルエチレン、Ｎ，Ｎ−ジメチル−ｐ−アミノエチルスチレン、Ｎ，Ｎ−ジエチル−ｐ−アミノエチルスチレン等のビニル芳香族化合物が挙げられる。これらは１種又は２種以上を使用してもよい。これらの中でも、経済性の観点から、スチレンが好ましい。
【００２３】
本実施の形態において、共役ジエンは、１対の共役二重結合を有するジオレフィンであり、例えば、１，３−ブタジエン、２−メチル−１，３−ブタジエン（イソプレン）、２，３−ジメチル−１，３−ブタジエン、１，３−ペンタジエン、２−メチル−１，３−ペンタジエン、１，３−ヘキサジエン等が挙げられる。これらの中でも、１，３−ブタジエン、イソプレンが好ましく、機械強度の観点から、１，３−ブタジエンを主体とするジオレフィンがより好ましい。これらは１種又は２種以上を使用してもよい。
【００２４】
本実施の形態において、（Ｂ）成分の重合方法としては、特に限定されず、公知の方法を用いることができる。（Ｂ）成分の重合方法としては、例えば、特公昭３６−１９２８６号公報、特公昭４３−１７９７９号公報、特公昭４６−３２４１５号公報、特公昭４９−３６９５７号公報、特公昭４８−２４２３号公報、特公昭４８−４１０６号公報、特公昭５６−２８９２５号公報、特開昭５９−１６６５１８号公報、特開昭６０−１８６５７７号公報等に記載された方法等が挙げられる。
【００２５】
（Ｂ）成分中の水添共重合体ブロックにおける共役ジエン単量体単位とビニル芳香族単量体単位との質量比は、特に限定されないが、好ましくは９０：１０〜１０：９０であり、より好ましくは、８０：２０〜２０：８０であり、さらに好ましくは７０：３０〜３０：７０である。
【００２６】
耐傷性、耐熱性や分散性の観点から、（Ｂ）成分は、ビニル芳香族単量体単位を、３０質量％以上含有することが好ましく、４０質量％以上含有することがより好ましく、４５質量％以上含有することがさらに好ましい。また、柔軟性の観点から、９０質量％以下含有することが好ましく、８０質量％以下含有することが好ましい。
【００２７】
（Ｂ）成分は、さらに、ビニル芳香族単量体単位を主体とするブロックを、機械強度の観点から５質量％以上、柔軟性の観点から５０質量％以下含有することが好ましく、１０質量％以上３５質量％以下含有することがより好ましく、１３質量％以上３０質量％以下含有することがさらに好ましい。
【００２８】
（Ｂ）成分の共重合体中のビニル芳香族化合物重合体ブロックの含有量は、四酸化オスミウムを触媒として水素添加前の共重合体をtert−ブチルハイドロパーオキサイドにより酸化分解する方法（I．M．Kolthoff，et al．，Ｊ．Polym．Sci．1,429（1946）に記載の方法、以下、「四酸化オスミウム酸法」ともいう。）により得たビニル芳香族化合物重合体ブロックの質量（ここで、平均重合度が３０以下のビニル芳香族化合物重合体は除かれている。）を用いて、次の式で定義される。
ビニル芳香族化合物重合体ブロックの含有量（質量％）＝（水素添加前の共重合体中のビニル芳香族化合物重合体ブロックの質量／水素添加前の共重合体の質量）×１００
【００２９】
（Ｂ）成分中に重合体ブロックが複数存在している場合には、各々の分子量や組成等の構造は同一であってもよいし、異なっていてもよい。（Ｂ）成分中に、共役ジエン単位とビニル芳香族単量体単位とを主体とする水添共重合体ブロック、及び共役ジエン単量体単位を主体とする水添共重合体ブロックがあってもよい。各重合体ブロックの境界や最端部は必ずしも明瞭に区別される必要はない。各重合体ブロック中のビニル芳香族単量体単位の分布の態様は、前記ビニル芳香族化合物含有量の範囲ならば限定されず、均一に分布していてもよいし、テーパー状、階段状、凸状、あるいは凹状に分布していてもよい。また、各重合体ブロック中に、結晶部が存在していてもよい。
【００３０】
各重合体ブロック中の共役ジエン単位のビニル単位の分布の状況は、特に限定されず、分布に偏りがあってもよい。ビニル単位の分布を制御する方法としては、重合中にビニル化剤を添加する方法や、重合中の温度を変化させる方法等が挙げられる。また、共役ジエン単位の水素添加率の分布に偏りがあってもよい。水素添加率の分布を制御する方法としては、ビニル単位の分布の状況を変更する方法、イソプレンとブタジエンを共重合させた後に、以下に記載する触媒を用いて水素添加し、イソプレン単位とブタジエン単位の水素添加速度の差を利用する方法等が挙げられる。
【００３１】
（Ｂ）成分は、耐熱性、耐老化性、耐候性の観点から、水添前の共役ジエン単位中に含まれる不飽和結合のうち、７５ｍｏｌ％以上が水添されていることが好ましく、８５ｍｏｌ％以上がより好ましく、９７ｍｏｌ％以上がさらに好ましい。
【００３２】
水添触媒としては、特に限定されず、従来から公知である（１）Ｎｉ、Ｐｔ、Ｐｄ、Ｒｕ等の金属をカーボン、シリカ、アルミナ、ケイソウ土等に担持させた担持型不均一系水添触媒、（２）Ｎｉ、Ｃｏ、Ｆｅ、Ｃｒ等の有機酸塩又はアセチルアセトン塩などの遷移金属塩と有機アルミニュウム等の還元剤とを用いる、いわゆるチーグラー型水添触媒、（３）Ｔｉ、Ｒｕ、Ｒｈ、Ｚｒ等の有機金属化合物等のいわゆる有機金属錯体等の均一系水添触媒、等が用いられる。具体的な水添触媒としては、例えば、特公昭４２−８７０４号公報、特公昭４３−６６３６号公報、特公昭６３−４８４１号公報、特公平１−３７９７０号公報、特公平１−５３８５１号公報、特公平２−９０４１号公報に記載された水添触媒を使用することができる。好ましい水添触媒としては、チタノセン化合物及び／又は還元性有機金属化合物との混合物が挙げられる。チタノセン化合物としては、例えば、特開平８−１０９２１９号公報に記載された化合物が使用できる。
【００３３】
チタノセン化合物としては、例えば、ビスシクロペンタジエニルチタンジクロライド、モノペンタメチルシクロペンタジエニルチタントリクロライド等の（置換）シクロペンタジエニル骨格、インデニル骨格あるいはフルオレニル骨格を有する配位子を少なくとも１つ以上もつ化合物が挙げられる。還元性有機金属化合物としては、例えば、有機リチウム等の有機アルカリ金属化合物、有機マグネシウム化合物、有機アルミニウム化合物、有機ホウ素化合物あるいは有機亜鉛化合物等が挙げられる。
【００３４】
（Ｂ）成分の損失正接（ｔａｎδ）のピーク温度は、特に限定されないが、柔軟性の観点から、４０℃以下に少なくとも１つピークを有することが好ましく、耐摩耗性の観点から、−２５℃以上に少なくとも１つピークを有することが好ましい。この損失正接は、後述する実施例に記載した粘弾性測定装置を用いて測定できる。
【００３５】
（Ｂ）成分中の水素添加前に含まれる共役ジエン中のビニル含有量は、柔軟性、耐傷性の観点から、５ｍｏｌ以上が好ましく、製造性、高い破断伸び性、耐傷性の観点から、７０ｍｏｌ％以下が好ましい。共役ジエン中のビニル含有量は、１０ｍｏｌ％以上５０ｍｏｌ％以下の範囲がより好ましく、１０ｍｏｌ％以上３０ｍｏｌ％以下の範囲がさらに好ましく、１０ｍｏｌ％以上２５ｍｏｌ％以下の範囲がよりさらに好ましい。
【００３６】
ビニル含有量とは、水素添加前の共役ジエンの１，２−結合、３，４−結合及び１，４−結合の結合様式で組み込まれているうちの、１，２−結合及び３，４−結合で組み込まれているものの割合を意味する。ビニル結合量は核磁気共鳴スペクトル解析（ＮＭＲ）によって測定できる。
【００３７】
（Ｂ）成分は、必要に応じて、極性基を有してもよい。極性基としては、例えば、水酸基、カルボキシル基、カルボニル基、チオカルボニル基、酸ハロゲン化物基、酸無水物基、チオカルボン酸基、アルデヒド基、チオアルデヒド基、カルボン酸エステル基、アミド基、スルホン酸基、スルホン酸エステル基、リン酸基、リン酸エステル基、アミノ基、イミノ基、ニトリル基、ピリジル基、キノリン基、エポキシ基、チオエポキシ基、スルフィド基、イソシアネート基、イソチオシアネート基、ハロゲン化ケイ素基、アルコキシケイ素基、ハロゲン化スズ基、ボロン酸基、ホウ素含有基、ボロン酸塩基、アルコキシスズ基、フェニルスズ基等が挙げられる。
【００３８】
（Ｂ）成分の重量平均分子量は、耐傷性の観点から、好ましくは５万以上であり、成形流動性の観点から、４０万以下であることが好ましく、５万〜３０万の範囲であることがより好ましく、１０万〜２５万の範囲であることがさらに好ましい。分子量分布（重量平均分子量／数平均分子量）は小さい方が好ましい。重量平均分子量は、実施例に記載した条件でゲルパーミエーションクロマトグラフィー（ＧＰＣ）により求めることができる。
【００３９】
（Ａ）成分と（Ｂ）成分の含有量の質量比（（Ａ）／（Ｂ））は、２０／８０〜７５／２５であり、柔軟性と耐傷性の観点から、２５／７５〜６０／４０であることが好ましい。
【００４０】
（Ｃ）成分
（Ｃ）成分は、共役ジエン単量体単位ブロックとビニル芳香族単量体単位ブロックをそれぞれ少なくとも一つ有するブロック共重合体の水素添加物である。（Ｂ）成分の定義と同様に、「共役ジエン単量体単位」とは、単量体である共役ジエンを重合した結果生ずる、重合体の構成単位を意味し、その構造は、共役ジエン単量体に由来するオレフィンの二つの炭素が結合部位となっている分子構造である。「ビニル芳香族単量体単位」とは、単量体であるビニル芳香族化合物を重合した結果生ずる、重合体の構成単位を意味し、その構造は、置換ビニル基に由来する置換エチレン基の二つの炭素が結合部位となっている分子構造である。
【００４１】
共役ジエン単量体は、１対の共役二重結合を有するジオレフィンであり、例えば、１，３−ブタジエン、２−メチル−１，３−ブタジエン（イソプレン）、２，３−ジメチル−１，３−ブタジエン、１，３−ペンタジエン、２−メチル−１，３−ペンタジエン、１，３−ヘキサジエン等が挙げられる。好ましくは、１，３−ブタジエン、イソプレンが挙げられる。これらは１種又は２種以上を使用してもよい。
【００４２】
ビニル芳香族単量体としては、例えば、スチレン、α−メチルスチレン、ｐ−メチルスチレン、ジビニルベンゼン、１，１−ジフェニルエチレン、Ｎ，Ｎ−ジメチル−ｐ−アミノエチルスチレン、Ｎ，Ｎ−ジエチル−ｐ−アミノエチルスチレン等のビニル芳香族化合物が挙げられる。これらは１種又は２種以上を使用してもよい。これらの中でも、経済性の観点から、スチレンが好ましい。
【００４３】
本実施の形態のブロック共重合体の水添物は、共役ジエン単量体単位ブロックと芳香族ビニル単量体単位ブロックをそれぞれ少なくとも一つ有するブロック共重合体の水素添加物である。このブロック共重合体の水素添加物は、芳香族ビニル単量体単位からなる重合体ブロックを「Ｓ」で表し、共役ジエン単量体単位及び／又はその部分的に水素添加された単位からなる重合体ブロックを「Ｂ」で表す場合、例えば、下記式で表すことができる；
ＳＢ、
Ｓ（ＢＳ）ｎ１（ここで、ｎ１は１〜３の整数を表す。）、
Ｓ（ＢＳＢ）ｎ２（ここで、ｎ２は１〜２の整数を表す。）のリニア−ブロック共重合体、
（ＳＢ）ｎ３Ｘ（ここで、ｎ３は３〜６の整数を表す。Ｘは四塩化ケイ素、四塩化スズ、ポリエポキシ化合物等のカップリング剤残基を表す。）。
これらの中でも、「Ｂ」部分を結合中心とする星状（スタ−）ブロック共重合体であることが好ましい。これらの中でも、ＳＢの２型（di-block）、ＳＢＳの３型（tri-block）、ＳＢＳＢの４型（tetra-block）のリニア−ブロック共重合体がより好ましい。
【００４４】
（Ｃ）成分中のビニル芳香族単量体単位の含有量は、低温特性、機械強度、オイル保持性の観点から、２０〜８０質量％以上が好ましく、耐熱性や分散性の観点から、３０〜７０質量％以上がより好ましい。（Ｃ）成分は、耐熱性、耐老化性、耐候性の観点から、水添前の共役ジエン単位中に含まれる不飽和結合のうち、７５ｍｏｌ％以上を水添することが好ましい。８５ｍｏｌ％以上がより好ましく、９７ｍｏｌ％以上がさらに好ましい。
【００４５】
（Ｃ）成分として、２種類以上の（Ｃ）成分、すなわち２種類以上のブロック共重合体の水素添加物を併用することが好ましい。（Ｃ）成分として、少なくとも1種が、（Ｃ−１）ビニル芳香族単量体単位ブロックの含有量が２０質量％以上５０質量％以下であり、少なくとももう1種が、（Ｃ−２）ビニル芳香族単量体単位ブロックの含有量が５０質量％を超えて８０質量％以下である。（Ｃ−１）成分は、低温特性向上に寄与し、（Ｃ−２）成分は架橋ゴム成分とオレフィン成分の相溶化剤的に作用し、熱可塑性エラスマー組成物の機械強度を上げる働きをする。さらに、この（Ｃ）成分は、架橋されにくい成分であるから、（Ｆ）成分の軟化剤をより多く熱可塑性エラストマー組成物の中に保持することもできる。
【００４６】
水添触媒としては、特に限定されず、例えば、（Ｂ）成分の製造において使用できる担持型不均一系水添触媒、チーグラー型水添触媒、有機金属錯体等の均一系水添触媒等を用いることができる。これらの中でも、チタノセン化合物及び／又は還元性有機金属化合物との混合物が好ましい。
【００４７】
本実施の形態において、上記水素添加前の（Ｃ）成分のブロック共重合体の重合方法としては、特に限定されず、公知の方法を用いることができる。重合方法としては、例えば特公昭３６−１９２８６号公報、特公昭４３−１７９７９号公報、特公昭４６−３２４１５号公報、特公昭４９−３６９５７号公報、特公昭４８−２４２３号公報、特公昭４８−４１０６号公報、特公昭５６−２８９２５号公報、特開昭５９−１６６５１８号公報、特開昭６０−１８６５７７号公報等に記載された方法が挙げられる。
【００４８】
必要に応じて、（Ｃ）成分は、極性基を有してもよい。極性基としては、例えば、水酸基、カルボキシル基、カルボニル基、チオカルボニル基、酸ハロゲン化物基、酸無水物基、チオカルボン酸基、アルデヒド基、チオアルデヒド基、カルボン酸エステル基、アミド基、スルホン酸基、スルホン酸エステル基、リン酸基、リン酸エステル基、アミノ基、イミノ基、ニトリル基、ピリジル基、キノリン基、エポキシ基、チオエポキシ基、スルフィド基、イソシアネート基、イソチオシアネート基、ハロゲン化ケイ素基、アルコキシケイ素基、ハロゲン化スズ基、ボロン酸基、ホウ素含有基、ボロン酸塩基、アルコキシスズ基、フェニルスズ基等が挙げられる。
【００４９】
（Ｃ）成分の重量平均分子量は、耐傷性の観点から、好ましくは５万以上であり、成形流動性の観点から、好ましくは４０万以下であり、５万〜３０万の範囲であることがより好ましい。分子量分布（＝重量平均分子量／数平均分子量）は小さい方が好ましい。重量平均分子量は、実施例に記載した条件でゲルパーミエーションクロマトグラフィー（ＧＰＣ）により求めることができる。
【００５０】
（Ａ）と（Ｂ）の合計１００質量部に対する（Ｃ）成分の含有量は、５〜７０質量部であり、低温特性、柔軟性の観点から、１０〜５０質量部であることが好ましく、さらに１０〜３０質量部であることが好ましい。
【００５１】
（Ｄ）成分
（Ｄ）成分は、オレフィン系樹脂である。オレフィン系樹脂の中でも、機械強度の観点から、プロピレン系樹脂が好ましい。好ましいプロピレン系樹脂としては、例えば、ホモポリマーであるアイソタクチックポリプロピレン；プロピレンとエチレン、ブテン−１、ペンテン−１、ヘキセン−１等の他のα−オレフィンとのアイソタクチック共重合体（ブロック共重合体、ランダム共重合体を含む）等が挙げられる。オレフィン系樹脂のメルトインデックスは、０．１〜１００ｇ／１０分（２３０℃、２．１６ｋｇ荷重（０．２１２ＭＰａ））の範囲が好ましい。メルトインデックスを１００ｇ／１０分以下とすることで、熱可塑性エラストマー組成物の耐熱性、機械的強度をより向上させることができ、０．１ｇ／１０分以上とすることで、流動性、成形加工性をより向上させることができる。
【００５２】
（Ｄ）成分の含有量は、（Ａ）と（Ｂ）の合計１００質量部に対して、２０〜１５０質重量部であり、低温特性、柔軟性の観点から、好ましくは４０〜１００質量部である。２０質量部未満では、熱可塑性エラストマー組成物の成形流動性が低下するため好ましくなく、１５０質量部を超えると熱可塑性エラストマー組成物の柔軟性が不十分となり好ましくない。
【００５３】
本実施の形態の熱可塑性エラストマー組成物は、架橋されているものである。架橋の方法は、特に限定されず、架橋剤で架橋されることが好ましい。より具体的には、架橋剤とは、架橋開始剤を含有し、必要に応じて、架橋助剤として多官能単量体や単官能単量体をさらに含有することが好ましい。架橋開始剤の含有量は、特に限定されないが、（Ｄ）オレフィン系樹脂１００質量部に対して、２質量部未満であることが好ましく、１．７質量部未満であることがより好ましい。
【００５４】
架橋開始剤としては、特に限定されず、有機過酸化物、有機アゾ化合物等のラジカル開始剤等が挙げられる。その具体例としては、１，１−ビス（ｔ−ブチルパーオキシ）−３，３，５−トリメチルシクロヘキサン、１，１−ビス（ｔ−ヘキシルパーオキシ）−３，３，５−トリメチルシクロヘキサン、１，１−ビス（ｔ−ヘキシルパーオキシ）シクロヘキサン、１，１−ビス（ｔ−ブチルパーオキシ）シクロドデカン、１，１−ビス（ｔ−ブチルパーオキシ）シクロヘキサン、２，２−ビス（ｔ−ブチルパーオキシ）オクタン、ｎ−ブチル−４，４−ビス（ｔ−ブチルパーオキシ）ブタン、ｎ−ブチル−４，４−ビス（ｔ−ブチルパーオキシ）バレレート等のパーオキシケタール類；ジ−ｔ−ブチルパーオキサイド、ジクミルパーオキサイド、ｔ−ブチルクミルパーオキサイド、α，α’−ビス（ｔ−ブチルパーオキシ−ｍ−イソプロピル）ベンゼン、α，α’−ビス（ｔ−ブチルパーオキシ）ジイソプロピルベンゼン、２，５−ジメチル−２，５−ビス（ｔ−ブチルパーオキシ）ヘキサン及び２，５−ジメチル−２，５−ビス（ｔ−ブチルパーオキシ）ヘキシン−３等のジアルキルパーオキサイド類；アセチルパーオキサイド、イソブチリルパーオキサイド、オクタノイルパーオキサイド、デカノイルパーオキサイド、ラウロイルパーオキサイド、３，５，５−トリメチルヘキサノイルパーオキサイド、ベンゾイルパーオキサイド、２，４−ジクロロベンゾイルパーオキサイド及びｍ−トリオイルパーオキサイド等のジアシルパーオキサイド類；ｔ−ブチルパーオキシアセテート、ｔ−ブチルパーオキシイソブチレート、ｔ−ブチルパーオキシ−２−エチルヘキサノエート、ｔ−ブチルパーオキシラウリレート、ｔ−ブチルパーオキシベンゾエート、ジ−ｔ−ブチルパーオキシイソフタレート、２，５−ジメチル−２，５−ジ（ベンゾイルパーオキシ）ヘキサン、ｔ−ブチルパーオキシマレイン酸、ｔ−ブチルパーオキシイソプロピルカーボネート、及びクミルパーオキシオクテート等のパーオキシエステル類；ｔ−ブチルハイドロパーオキサイド、クメンハイドロパーオキサイド、ジイソプロピルベンゼンハイドロパーオキサイド、２，５−ジメチルヘキサン−２，５−ジハイドロパーオキサイド及び１，１，３，３−テトラメチルブチルパーオキサイド等のハイドロパーオキサイド類が挙げられる。
【００５５】
これらの化合物の中では、１，１−ビス（ｔ−ブチルパーオキシ）−３，３，５−トリメチルシクロヘキサン、ジ−ｔ−ブチルパーオキサイド、ジクミルパーオキサイド、２，５−ジメチル−２，５−ビス（ｔ−ブチルパーオキシ）ヘキサン及び２，５−ジメチル−２，５−ビス（ｔ−ブチルパーオキシ）ヘキシン−３が好ましい。
【００５６】
架橋助剤としての多官能単量体は、官能基として、ラジカル重合性の官能基を有することが好ましく、ビニル基がより好ましい。官能基の数は２以上であればよく、前記単官能単量体との組み合わせで、特に３個以上の官能基を有する場合が有効である。
【００５７】
多官能単量体の好ましい具体例としては、ジビニルベンゼン、トリアリルイソシアヌレート、トリアリルシアヌレート、ダイアセトンジアクリルアミド、ポリエチレングリコールジアクリレート、ポリエチレングリコールジメタクリレート、トリメチロールプロパントリメタクリレート、トリメチロールプロパントリアクリレート、エチレングリコールジメタクリレート、トリエチレングリコールジメタクリレート、ジエチレングリコールジメタクリレート、ジイソプロペニルベンゼン、ｐ−キノンジオキシム、ｐ，ｐ’−ジベンゾイルキノンジオキシム、フェニルマレイミド、アリルメタクリレート、Ｎ，Ｎ’−ｍ−フェニレンビスマレイミド、ジアリルフタレート、テトラアリルオキシエタン、１，２−ポリブタジエン等が挙げられる。これらの中でも、ジビニルベンゼン、トリアリルイソシアヌレートがより好ましい。これらの多官能単量体は、１種単独で使用してもよいし、２種以上を併用して用いてもよい。
【００５８】
架橋助剤としての単官能単量体としては、ラジカル重合性のビニル系単量体であることが好ましい。これにより架橋反応速度を制御することができる。ビニル系単量体としては、芳香族ビニル単量体、アクリロニトリル、メタクリロニトリル等の不飽和ニトリル単量体、アクリル酸エステル単量体、メタクリル酸エステル単量体、アクリル酸単量体、メタクリル酸単量体、無水マレイン酸単量体、Ｎ−置換マレイミド単量体等が挙げられる。
【００５９】
（Ｅ）成分
熱可塑性エラストマー組成物は、（Ｅ）軟化剤をさらに含有することが好ましい。軟化剤としては、特に限定されないが、パラフィン系、ナフテン系、芳香族系などの炭化水素からなるプロセスオイルが好ましい。これらの中でも、パラフィン系炭化水素主体、又はゴムとの相容性の観点から、ナフテン系炭化水素主体のプロセスオイルが好ましい。熱・光安定性の観点から、プロセスオイル中の芳香族系炭化水素の含有量は、ＡＳＴＭ  Ｄ２１４０−９７規定に準拠した炭素数比率で１０％以下であることが好ましく、より好ましくは５％以下、さらに好ましくは１％以下である。
【００６０】
（Ｅ）成分の含有量は、組成物の硬度や柔軟性を調整する観点から、（Ａ）、（Ｂ）、（Ｃ）、及び（Ｄ）の合計１００質量部に対して、好ましくは５〜５００質量部であり、より好ましくは１０〜１５０質量部である。５質量部以上とすることで柔軟性、加工性をより向上でき、５００質量部以下とすることでオイルのブリードをより抑制できる。
【００６１】
（Ｆ）成分
熱可塑性エラストマー組成物は、（Ｆ）ポリオルガノシロキサンをさらに含有することが好ましい。ポリオルガノシロキサンの構造としては、特に限定されないが、耐摩耗性や手触り感の観点から、直鎖状、分岐状等の架橋構造のポリマー構造であり、ＪＩＳ−Ｋ２４１０規定に準拠した動粘度（２５℃）が５０００センチストークス（ｃＳｔ）以上であることが好ましい。有用なポリオルガノシロキサンは、一般にアルキル基、ビニル基及び／又はアリール基により置換されたシロキサン単位を含むポリマーであり、メチル基により置換されたポリジメチルシロキサンがより好ましい。
【００６２】
（Ｆ）成分の含有量は、（Ａ）、（Ｂ）、（Ｃ）、及び（Ｄ）の合計１００質量部に対して、好ましくは０．１〜２０質量部であり、より好ましくは１．０〜１０質量部である。０．１質量部以上とすることで、摩耗性を向上でき、２０質量部以下とすることでポリジメチルシロキサンのブリードをより抑制できる。
【００６３】
また、熱可塑性エラストマー組成物には、その効果を損ねない範囲で、無機フィラーや可塑剤を含有することができる。ここで用いる無機フィラーとしては、例えば、炭酸カルシウム、炭酸マグネシウム、シリカ、カーボンブラック、ガラス繊維、酸化チタン、クレー、マイカ、タルク、水酸化マグネシウム、水酸化アルミニウム等が挙げられる。可塑剤としては、例えば、ポリエチレングリコール、ジオクチルフタレート（ＤＯＰ）等のフタル酸エステル等が挙げられる。また、有機・無機顔料、熱安定剤、酸化防止剤、紫外線吸収剤、光安定剤、難燃剤、シリコンオイル、アンチブロッキング剤、発泡剤、帯電防止剤、抗菌剤等のその他添加剤も熱可塑性エラストマー組成物に含有させることができる。
【００６４】
熱可塑性エラストマー組成物の製造には、通常の樹脂組成物やエラストマー組成物の製造に用いられるバンバリーミキサー、ニーダー、単軸押出機、２軸押出機、等の一般的な方法を採用することができる。これらの中でも、とりわけ効率的に動的架橋を達成する観点から、２軸押出機が好ましい。２軸押出機は、（Ａ）、（Ｂ）、（Ｃ）、及び（Ｄ）成分を均一かつ微細に分散させることができるだけでなく、他の成分を添加することで架橋反応を促進させることができる。その結果、熱可塑性エラストマー組成物を連続的に製造することができるため好ましい。
【００６５】
本実施形態の熱可塑性エラストマー組成物の製造には、次のような加工工程を経由して製造することが好ましい。
（Ａ）、（Ｂ）、（Ｃ）、及び（Ｄ）成分をよく混合し、押出機のホッパーに投入する。架橋剤の添加のタイミングは限定されず、例えば、（Ａ）、（Ｂ）、（Ｃ）、及び（Ｄ）成分とともに当初から添加してもよいし、架橋剤の一部を押出機の途中から添加してもよい。さらに、（Ａ）、（Ｂ）、（Ｃ）、及び（Ｄ）成分の一部を押出機の途中から添加してもよい。
【００６６】
（Ｅ）軟化剤の添加のタイミングは限定されず、例えば、押出機の途中から添加してもよいし、当初と途中とに分けて添加してもよい。この場合でも、必要に応じて、架橋剤の一部を押出機の途中から添加してもよい。さらに、添加剤と軟化剤とをあらかじめ混合し添加することも可能である。
【００６７】
（Ｆ）ポリオルガノシロキサンの添加のタイミングは限定されず、当初から添加してもよいし、当初と途中とに分割して添加してもよいし、途中で添加してもよい。（Ｆ）の添加方法は、特に限定されず、任意の熱可塑性樹脂又はエラストマーを用いて予めオルガノシロキサンを高濃度に含有するマスターバッチを添加する方法でもよい。
【００６８】
押出機内で加熱溶融し混練される際に、（Ａ）成分、（Ｂ）成分、及び架橋剤が架橋反応すると同時に、（Ｄ）成分のオレフィン系樹脂が架橋剤と分解反応を起こし、成形流動性を向上させることもできる。この観点から、ラジカル分解型のオレフィン系樹脂を（Ｄ）成分として用いることが好ましい。さらに、（Ｅ）軟化剤等を添加して溶融混練することにより架橋反応と混練分散とを充分させたのち押出機から取り出すことにより、本実施の形態の熱可塑性エラストマー組成物のペレットを得ることができる。
【００６９】
特に好ましい溶融押出法としては、原料添加部を基点としてダイ方向に長さＬを有し、かつＬ／Ｄが５〜１００（ここで、Ｄはバレル直径を表す。）の範囲である二軸押出機を用いる方法が挙げられる。二軸押出機は、その先端部からの距離が異なるメインフィード部とサイドフィード部の複数箇所の供給用部を有することが好ましい。そして、二軸押出機は、複数の供給用部の間、及び上記先端部と上記先端部から近い距離の供給用部との間に、ニーディング部分を有し、このニーディング部分の長さがそれぞれ３Ｄ〜１０Ｄであることが好ましい。
【００７０】
本実施の形態において用いることができる製造装置の一つである二軸押出機は、二軸同方向回転押出機でも、二軸異方向回転押出機でもよい。スクリューの噛み合わせについては、非噛み合わせ型、部分噛み合わせ型、完全噛み合わせ型があり、いずれの型でもよい。低いせん断力をかけて低温で均一な樹脂を得る場合には、異方向回転・部分噛み合わせ型スクリューが好ましい。やや大きい混練を要する場合には、同方向回転・完全噛み合わせ型スクリューが好ましい。さらに大きい混練を要する場合には、同方向回転・完全噛み合わせ型スクリューが好ましい。
【００７１】
得られる熱可塑性エラストマー組成物に優れた機械的強度を付与する観点から、二軸押出し機を用いて混練する際の混練度Ｍは、下記式（１）の関係を満足することがより好ましい。
１０×１０６≦Ｍ≦１０００×１０６・・・（１）
ここで、混練度Ｍ：（π２／２）（Ｌ／Ｄ）Ｄ３（Ｎ／Ｑ）、
Ｌ：原料添加部を基点としてダイ方向の押出機長（ｍｍ）、
Ｄ： 押出機バレル内径（ｍｍ）、
Ｑ：吐出量（ｋｇ／ｈ）、
Ｎ：スクリュー回転数（ｒｐｍ）、である。
【００７２】
式（１）において、混練度Ｍを１０×１０６以上とすることで、ゴム粒子の肥大化や凝集を防止でき良好な外観とすることができ、Ｍを１０００×１０６を以下とすることで、過度のせん断力による機械的強度の低下を防止できる。こうして得られたエラストマー組成物は任意の成形方法により各種成形品とすることができる。成形方法としては、特に限定されないが、射出成形、押出成形、圧縮成形、ブロー成形、カレンダー成形、発泡成形等が好ましい。
【００７３】
本実施の形態の熱可塑性エラストマー組成物は、ＪＩＳ−Ａ硬度が６０〜９０の範囲であることが好ましい。これにより、柔軟性、機械物性、耐傷性、耐摩耗性、及び低温特性のいずれも一層満足したものになり得る。また、本実施の形態の熱可塑性エラストマー組成物は、−３０℃での引張伸度が８０％以上であるものが好ましい。これにより、一層優れた低温特性を備えたものになり得る。
【実施例】
【００７４】
以下、本発明を実施例及び比較例により、さらに詳細に説明するが、本発明は以下に限定されるものではない。本実施例において、各種物性の評価に用いた試験法は以下の通りである。
（１）水素添加率（％）
核磁気共鳴スペクトル解析（ＮＭＲ）により測定した。
（２）スチレン含有量、１，４−結合／１，２−結合単位、エチレン単位あるいはブチレン単位量  ビニル芳香族単量体単位、ブタジエンの１，４−結合単位及び１，２−結合単位、エチレン単位あるいはブチレン単位量は、核磁気共鳴スペクトル解析（ＮＭＲ）により測定した。【００７５】
ＮＭＲは、測定機器としてＪＮＭ−ＬＡ４００（ＪＥＯＬ製、商品名）、溶媒として重水素化クロロホルムを用い、サンプル濃度５０ｍｇ／ｍＬ、観測周波数は４００ＭＨｚ、化学シフト基準に、ＴＭＳ（テトラメチルシラン）、パルスディレイ２．９０４秒、スキャン回数６４回、パルス幅４５°、測定温度２６℃の条件で測定した。【００７６】
（３）スチレン重合体ブロック含有量（Ｏｓ値）
スチレン重合体ブロック含有量は、水添前の共重合体を用いて、I．M．Kolthoff，et al．，Ｊ．Polym．Sci．1,429（1946）に記載の四酸化オスミウム酸法で測定した。水添前の共重合体の分解にはオスミウム酸の０．１ｇ／１２５ｍＬ第３級ブタノール溶液を用いた。ここで得られるスチレン重合体ブロック含有量を「Ｏｓ値」と称する。【００７７】
（４）重量平均分子量及び分子量分布
ゲルパーミエーションクロマトグラフィーにより測定した。測定装置としてＬＣ−１０（島津製作所社製、商品名）、カラムとしてＴＳＫｇｅｌＧＭＨＸＬ（４．６ｍｍＩＤ×３０ｃｍ）２本を使用し、溶媒としてテトラヒドロフラン（１．０ｍＬ／ｍｉｎ）を使用し、オーブン温度４０℃にて測定した。ポリスチレン換算分子量として重量平均分子量（Ｍｗ）、数平均分子量（Mｎ）及び分子量分布（Ｍｗ／Ｍｎ）を算出した。【００７８】
（５）損失正接（ｔａｎδ）のピーク温度
粘弾性測定解析装置（型式ＤＶＥ−Ｖ４、レオロジー社製）を用い、粘弾性スペクトルを測定することにより求めた。ひずみ０．１％、周波数１Ｈｚの条件で測定した。
（６）表面硬度
柔軟性の指標として、表面硬度（ＪＩＳ−Ａ硬度）を測定した。２ｍｍ厚のシートを４枚重ねて、ＪＩＳ  Ｋ７２１５に準じ、２３℃雰囲気下にて評価した。
（７）機械物性
ＪＩＳ  Ｋ６２５１に準じ、２３℃雰囲気下にて引張破断強度（ＭＰａ）を評価した。
（８）低温特性
ＪＩＳ  Ｋ６２５１に準じ、−３０℃雰囲気下にて引張破断伸度（％）を評価した。【００７９】
（９）耐傷性
先端の形状が１０ｍｍ×１ｍｍの長方形であり、重さが３００ｇであるくさびを、高さ５ｃｍからシートに落下させた。落下により生じたシートの傷を目視で観察した。評価は、以下の基準で行った。
優：極めて良好
良：良好
可：良好であるが、傷が目立つ
不可：傷つきが著しい【００８０】
（１０）耐摩耗性
学振型摩耗試験機（テスター産業社製、ＡＢ−３０１  「ＣＯＬＯＲ  ＦＡＳＴＮＥＳＳ  ＲＵＢＢＩＮＧ  ＴＥＳＴＥＲ」）を用いて成形品の耐摩耗性を評価した。測定条件は以下の通りである。
温度条件：２３℃雰囲気下
ストローク：１２０ｍｍ
周波数：１往復／２秒
荷重：１ｋｇ
摩擦物：綿布１００％  かなきん３号（ＪＩＳ  Ｌ０８０３準拠）三つ折りにして装着した。
接触面積：１ｃｍ２
成形品の表面皮のシボの高さが５０％に減少するまでの摩擦往復回数を測定することで、耐摩耗性を評価した。【００８１】
実施例及び比較例で用いた各成分は以下の通りである。
（Ａ）エチレン・α−オレフィン共重合体の製造
（１）エチレンとオクテン−１との共重合体（ＴＰＥ−１）
特開平３−１６３０８８号公報に記載された、メタロセン触媒を用いた方法により製造した。得られた共重合体のエチレン／オクテン−１の組成比は、７２／２８（質量比）である。（以下、「ＴＰＥ−１」と称する。）
（２）エチレン・プロピレン・エチリデンノルボルネン（ＥＮＢ）共重合体（ＴＰＥ−２）
特開平３−１６３０８８号公報に記載された、メタロセン触媒を用いた方法により製造した。得られた共重合体のエチレン／プロピレン／ＥＮＢの組成比は、７２／２４／４（質量比）である。（以下、「ＴＰＥ−２」と称する。）【００８２】
（Ｂ）水添共重合体、（Ｃ）ブロック共重合体の水添物の製造
（１）水添触媒の調製
（Ｂ）成分及び（Ｃ）成分の水素添加反応に用いた水添触媒は下記の方法で調製した。
窒素置換した反応容器に乾燥、精製したシクロヘキサン１Ｌを仕込み、ビスシクロペンタジエニルチタニウムジクロリド１００ｍｍｏｌを添加し、十分に攪拌しながらトリメチルアルミニウム２００ｍｍｏｌを含むｎ−ヘキサン溶液を添加して、室温にて約３日間反応させた。【００８３】
（２）−１  （Ｂ）水添共重合体の製造
（ＨＳＢＲ−１）
攪拌装置及びジャケット付き槽型反応器（内容積１０Ｌ）を使用して、バッチ重合を行った。予め、テトラメチルエチレンジアミン（ＴＭＥＤＡ）のモル数が、ｎ−ブチルリチウムのＬｉモル数の０．３５倍モルとなるように添加してｎ−ブチルリチウム開始剤を調製した。そして、シクロヘキサン６．４Ｌ、スチレン１００ｇを反応器に加えた後、ｎ−ブチルリチウム開始剤のＬｉのｍｏｌ数が９ｍｍｏｌとなるようにｎ−ブチルリチウム開始剤を添加し、初期温度６５℃で重合させた。重合終了後、ブタジエン３００ｇとスチレン５００ｇを含有するシクロヘキサン溶液（モノマー濃度２２質量％）を６０分間かけて一定速度で連続的に反応器に供給し、重合終了後、スチレン１００ｇを含有するシクロヘキサン溶液（モノマー濃度２２質量％）を１０分間かけて添加して共重合体を得た。【００８４】
得られた共重合体中のスチレン含有量は７０質量％であり、共重合体中のスチレン重合体ブロック含有量は２０質量％であり、共重合体ブロック（即ち、共役ジエン単量体単位とビニル芳香族単量体単位とを主体とする共重合体ブロック）中のスチレン含有率は６２．５質量％であり、ブタジエン中の１，２−結合単位は１６％であった。【００８５】
得られた共重合体に、上記水素添加触媒を、共重合体１００質量部当たりチタン換算で１００ｐｐｍとなるように添加して、水素圧０．７ＭＰａ、温度７５℃で水素添加反応を行い、ポリマー溶液を得た。得られたポリマー溶液に、安定剤としてオクタデシル−３−（３，５−ジ−ｔ−ブチル−４−ヒドロキシフェニル）プロピオネートを添加した。安定剤は水添共重合体１００質量部に対して０．３質量部添加した（以下、「ＨＳＢＲ−１」と称する。）。【００８６】
得られた水添共重合体（ＨＳＢＲ−１）の重量平均分子量は１７万であり、水添共重合体中に含まれるブタジエンの二重結合中の水素添加率は９９％であった。粘弾性測定により得られたｔａｎδピークの１つが１２℃に存在していることが確認された。【００８７】
（ＨＳＢＲ−２）
攪拌装置及びジャケット付き槽型反応器（内容積１０Ｌ）を使用して、バッチ重合を行った。予めＴＭＥＤＡのモル数が、ｎ−ブチルリチウムのＬｉモル数の０．２５倍モルとなるように添加してｎ−ブチルリチウム開始剤を調製した。そして、シクロヘキサン６．４Ｌ、スチレン７５ｇを反応器に加えた後、ｎ−ブチルリチウム開始剤のＬｉのモル数が１０ｍｍｏｌとなるようにｎ−ブチルリチウム開始剤を添加し、初期温度６５℃で重合させた。重合終了後、ブタジエン４７０ｇとスチレン３８０ｇを含有するシクロヘキサン溶液（モノマー濃度２２質量％）を６０分間かけて一定速度で連続的に反応器に供給し、重合集合後、スチレン７５ｇを含有するシクロヘキサン溶液（モノマー濃度２２質量％）を１０分間かけて添加して共重合体を得た。【００８８】
得られた共重合体中のスチレン含有量は５３質量％であり、共重合体中のスチレン重合体ブロック含有量は１５質量％であり、共重合体ブロック（即ち、共役ジエン単量体単位とビニル芳香族単量体単位とを主体とする共重合体ブロック）中のスチレン含有率は４５質量％であり、ブタジエン中の１，２−結合単位は２３％であった。【００８９】
得られた共重合体に、上記水素添加触媒を、共重合体１００質量部当たりチタン換算で１００ｐｐｍとなるように添加し、水素圧０．７ＭＰａ、温度７５℃で水素添加反応を行い、ポリマー溶液を得た。得られたポリマー溶液に、安定剤としてオクタデシル−３−（３，５−ジ−ｔ−ブチル−４−ヒドロキシフェニル）プロピオネートを添加した。安定剤は水添共重合体１００質量部に対して０．３質量部添加した（以下、「ＨＳＢＲ−２」と称する。）。【００９０】
得られた水添共重合体（ＨＳＢＲ−２）の重量平均分子量は１６万であり、水添共重合体中に含まれるブタジエンの二重結合中の水素添加率は９９％であった。また、粘弾性測定により得られたｔａｎδピークの１つが−1１℃に存在していることが確認された。【００９１】
（２）−２  （Ｃ）ブロック共重合体の水添物の製造
（ＳＥＢＳ−１）
攪拌装置及びジャケット付き槽型反応器（内容積１０Ｌ）を使用して、バッチ重合を行った。予めＴＭＥＤＡのモル数が、ｎ−ブチルリチウムのＬｉモル数の０．３０倍モルとなるように添加してｎ−ブチルリチウム開始剤を調製した。そして、シクロヘキサン６．４Ｌ、スチレン１７５ｇを反応器に加えた後、ｎ−ブチルリチウム開始剤のＬｉのモル数が１１ｍｍｏｌとなるようにｎ−ブチルリチウム開始剤を添加し、初期温度６５℃で重合させた。重合終了後、ブタジエン６５０ｇを含有するシクロヘキサン溶液（モノマー濃度２２質量％）を６０分間かけて一定速度で連続的に反応器に供給し、重合終了後、スチレン１７５ｇを含有するシクロヘキサン溶液（モノマー濃度２２質量％）を１０分間かけて添加して共重合体を得た。【００９２】
得られた共重合体中のスチレン含有量は３５質量％であり、ブタジエン中の１，２−結合単位は３６％であった。【００９３】
得られた共重合体に、上記水素添加触媒を、共重合体１００質量部当たりチタン換算で１００ｐｐｍとなるように添加して、水素圧０．７ＭＰａ、温度７５℃で水素添加反応を行い、ポリマー溶液を得た。得られたポリマー溶液に、安定剤としてオクタデシル−３−（３，５−ジ−ｔ−ブチル−４−ヒドロキシフェニル）プロピオネートを添加した。安定剤は、ブロック共重合体の水添物１００質量部に対して０．３質量部添加した（以下、「ＳＥＢＳ−１」と称する。）。【００９４】
得られた水添共重合体（ＳＥＢＳ−１）の重量平均分子量は１５万であり、水添共重合体中に含まれるブタジエンの二重結合中の水素添加率は９９％であった。【００９５】
（ＳＥＢＳ−２）
攪拌装置及びジャケット付き槽型反応器（内容積１０Ｌ）を使用して、バッチ重合を行った。予め、ＴＭＥＤＡのモル数が、ｎ-ブチルリチウムのＬｉモル数の０．４０倍モルとなるように添加してｎ−ブチルリチウム開始剤を調製した。そして、シクロヘキサン６．４Ｌ、スチレン３２５ｇを反応器に加え、ｎ−ブチルリチウム開始剤のＬｉのモル数が２０ｍｍｏｌとなるようにｎ−ブチルリチウム開始剤を添加し、初期温度６５℃で重合させた。重合終了後、ブタジエン３５０ｇを含有するシクロヘキサン溶液（モノマー濃度２２質量％）を６０分間かけて一定速度で連続的に反応器に供給し、重合終了後、スチレン３２５ｇを含有するシクロヘキサン溶液（モノマー濃度２２質量％）を１０分間かけて添加して共重合体を得た。【００９６】
得られた共重合体中のスチレン含有量は６５質量％であり、ブタジエン中の１，２−結合単位は４０％であった。【００９７】
得られた共重合体に、上記水素添加触媒を、共重合体１００質量部当たりチタン換算で１００ｐｐｍとなるように添加して、水素圧０．７ＭＰａ、温度７５℃で水素添加反応を行い、ポリマー溶液を得た。得られたポリマー溶液に、安定剤としてオクタデシル−３−（３，５−ジ−ｔ−ブチル−４−ヒドロキシフェニル）プロピオネートを添加した。安定剤は、ブロック共重合体の水添物１００質量部に対して０．３質量部添加した（以下、「ＳＥＢＳ−２」と称する。）。【００９８】
得られた水添共重合体（ＳＥＢＳ−２）の重量平均分子量は５万であり、水添共重合体中に含まれるブタジエンの二重結合中の水素添加率は９９％であった。【００９９】
（Ｄ）オレフィン系樹脂
（ＰＰ−１）
ポリプロピレン：サンアロマー社製、ホモポリマータイプ（２３０℃、２．１６ｋｇ荷重条件におけるメルトインデックス：０．５ｇ／１０分、ＡＳＴＭ  Ｄ１２３８に準拠。）（以下、「ＰＰ−１」と称する。）
（ＰＰ−２）
ポリプロピレン：サンアロマー社製、ブロックコポリマータイプ（２３０℃、２．１６ｋｇ荷重条件におけるメルトインデックス：０．３５ｇ／１０分、ＡＳＴＭ  Ｄ１２３８に準拠。）（以下、「ＰＰ−２」と称する。）【０１００】
（Ｅ）パラフィン系オイル
出光興産社製、ダイアナプロセスオイル  ＰＷ−９０（以下、「ＭＯ」と称する。）【０１０１】
架橋剤
（ｉ）架橋開始剤
日本油脂社製、２，５−ジメチル−２，５−ビス（ｔ−ブチルパーオキシ）ヘキサン（商品名パーヘキサ２５Ｂ）（以下、「ＰＯＸ」と称する。）
（ｉｉ）多官能単量体
日本化成社製、トリアリルイソシアヌレート（以下、「ＴＡＩＣ」と称する。）
和光純薬社製、ジビニルベンゼン（以下、「ＤＶＢ」と称する。）【０１０２】
（Ｆ）ポリオルガノシロキサン
ジメチルシロキサン（東レダウコーニング社製、ＳＨ２００）  ６００００ｃＳＴ（以下、「ＭＳＩ」と称する。）【０１０３】
（各実施例及び各比較例）
押出機として、バレル中央部にオイル注入口を有した２軸押出機（４０ｍｍφ、Ｌ／Ｄ＝４７、ここで、Ｌ：原料添加部を基点としてダイ方向の押出機長（ｍｍ）、Ｄ：押出機バレル内径）を用いた。スクリューとしては、注入口の前後に混練部を備えた２条スクリューを用いた。パラフィンオイル（ＭＯ）以外の表１に記載した原料を、表１に記載した組成比（質量部比）で一括混合した後、２軸押出機（シリンダー温度２００℃）に定量フィーダーで導入した。引き続き、押出機の中央部にある注入口から、表１に記載した量（質量部比）のパラフィンオイル（ＭＯ）をポンプにより注入して、溶融押出を行い、エラストマー組成物を得た。【０１０４】
このようにして得られたエラストマー組成物を２００℃にて圧縮成形して、２ｍｍ厚のシートを作製した。得られたシートの各種特性を評価した。更に、射出成形機を用いて、シートを、シリンダー温度２００℃にて射出成形して、表面に皮シボを有し、かつ裏面が鏡面である平板（ＭＤ方向長：１５ｃｍ，ＴＤ方向長：９ｃｍ）を作製した。この平板を、幅２．５ｃｍ四方に切り出してサンプルとした。サンプルの皮シボ面の耐摩耗性を、測定回数２回（ｎ数２）にて学振式摩耗試験機により評価した。更にサンプルの裏面の鏡面について手触り感による官能テストを実施した。その結果を表１，２に示す。【０１０５】
【表１】
2010067564.tif 000002
【０１０６】
【表２】
2010067564.tif 000003
【０１０７】
表１に示すように、各実施例の熱可塑性エラストマー組成物は、柔軟性、機械物性、耐傷性、耐摩耗性、低温特性に優れていることが確認された。一方、表２に示すように、比較例１では、（Ｂ）成分の水添共重合体の添加量が少ないため、耐傷性、耐摩耗性が十分でないことが少なくとも確認された。比較例２では、（Ｃ）成分を添加しない場合、低温特性が十分でないことが少なくとも確認された。さらに、表面にベタツキがあるため好ましくない。比較例３では、（Ａ）成分の添加量が少ない場合、耐摩耗性、低温特性が十分でなく、硬度から評価される柔軟性も十分でないことが確認された。比較例４では、（Ｄ）成分の添加量が多い場合、硬度が高すぎ柔軟性が十分でなく、耐傷性、低温特性が十分でないことが少なくとも確認された。比較例５では、（Ｄ）成分の含有量が少ない場合、機械強度、耐傷性、耐摩耗性が十分でないことが少なくとも確認された。比較例６では、（Ｃ）成分のブロック共重合体の水添物の添加量が多い場合、耐傷性、耐摩耗性が十分でないことが少なくとも確認された。【０１０８】
本出願は、２００８年１２月１０日に日本国特許庁へ出願された、日本特許出願（特願２００８−３１４８０１号）に基づくものであり、その内容はここに参照として取り込まれる。
【産業上の利用可能性】
【０１０９】
本発明に係る熱可塑性エラストマー組成物は、機械部品、電気部品、ケーブル、ホース、ベルト、玩具、雑貨、日用品、建材、シート、フィルム等を始めとする用途に幅広く使用可能である。
【国際調査報告】
2010067564.tif 000004
2010067564.tif 000005